ПОЛИМЕРНАЯ КОМПОЗИЦИЯ ДЛЯ ПОГЛОЩЕНИЯ ВЫСОКОЧАСТОТНОЙ ЭНЕРГИИ
POLYMER COMPOSITION FOR ABSORBING HIGH-FREQUENCY ENERGY

Изобретение относится к радиоэлектронной технике, в частности к получению полимерных композиций с хорошими экранирующими свойствами, предназначенных для улучшения электрогерметичности разъемных фланцевых соединений СВЧ-устройств, особенно для бортовой аппаратуры.
Известны поглощающие эластичные материалы [составы №34, 35, 36 ОСТ107.460007.006-92 Материалы для объемных поглотителей высокочастотной энергии] на основе полиуретана и карбонильного железа. Однако они имеют недостаточный интервал рабочих температур (-60÷+150)°C и недостаточные экранирующие свойства.
Известна полимерная композиция для поглощения радиоволн [патент JP 2008282862 A, опубл. 20.11.2008] на основе этиленпропиленового каучука, алюминиевой пудры и сажи.
Однако эта многокомпонентная композиция со сложной технологией изготовления поглотителя и при этом имеет недостаточные поглощающие свойства, более узкий диапазон температур (-50+150)°C, и требуется его дополнительная влагозащита.
Наиболее близким по технической сущности к предлагаемой полимерной композиции для поглощения высокочастотной энергии является [патент РФ 2349615 C1, опубл. 20.03.2009] полимерная композиция для поглощения высокочастотной энергии, содержащая полимер - каучук синтетический низкомолекулярный диметилсилоксановый СКТН, катализатор - катализатор холодного отверждения №68, а также поглощающий наполнитель, отличающаяся тем, что в качестве поглощающего наполнителя она содержит железо карбонильное радиотехническое марки P-10, при следующем соотношении компонентов, мас.ч.:
Каучук синтетический низкомолекулярный
диметилсилоксановый СКТН
15-25
Железо карбонильное радиотехническое марки P-10
78-83
Катализатор холодного отверждения №68
0,6-1,0
Недостатками прототипа являются высокое удельное сопротивление, низкая электрогерметичность разъемных фланцевых соединений СВЧ-устройств и длительное время отверждения, что приводит к неоднородности структуры и нестабильности свойств.
Техническим результатом предлагаемого изобретения является получение полимерной композиции с низким удельным объемным сопротивлением, улучшение электрогерметичности СВЧ-устройств, снижение времени отверждения.
Сущность изобретения состоит в том, что предлагаемая полимерная композиция для поглощения высокочастотной энергии содержит полимер - каучук синтетический низкомолекулярный диметилсилоксановый СКТН, поглощающий наполнитель и катализатор холодного отверждения.
Новым в предлагаемом решении является то, что полимерная композиция для поглощения высокочастотной энергии в качестве поглощающего наполнителя содержит порошок никелевый марки ПНК-1Л5, а в качестве катализатора холодного отверждения - катализатор холодного отверждения №18 при следующем соотношении компонентов, мас.ч.:
Каучук синтетический низкомолекулярный
диметилсилоксановый СКТН
(ТУ2294-002-00152000-96, ГОСТ 13835-73)
15-25
Катализатор холодного отверждения №18
(ТУ6-02-805-78)
1,5-2,5
Порошок никелевый марки ПНК-1Л5
(ГОСТ 9722-79)
30-50
Полимерная композиция для поглощения высокочастотной энергии изготавливается простым смешиванием компонентов и их отверждением при комнатной температуре в течение 6 часов.
В таблице 1 приведены составы предлагаемой композиции для поглощения высокочастотной энергии.
Таблица 1
№ пп
Компоненты
Пример 1
Пример 2
Пример 3
1
Каучук синтетический низкомолекулярный диметилсилоксановый СКТН (ТУ2294-002-00152000-96, ГОСТ 13835-73)
15
20
25
2
Порошок никелевый марки ПНК-1Л5 (ГОСТ 9722-79)
30
40
50
3
Катализатор холодного отверждения №18 (ТУ6-02-805-78)
1,5
2,0
2,5
Указанный диапазон компонентов выбран вследствие того, что при уменьшении количества порошка никелевого ПНК-1Л5 невозможно достичь требуемую электрогерметичность волноводных фланцевых соединений СВЧ-устройств, а при увеличении количества порошка никелевого ПНК-1Л5 невозможно получить предлагаемую полимерную композицию из-за увеличения вязкости и неоднородности.
При увеличении количества катализатора холодного отверждения №18 сокращается жизнеспособность, увеличивается вязкость полимерной композиции, а наличие невыделенных пузырей воздуха приводит к снижению электрогерметичности. При уменьшении количества катализатора холодного отверждения №18 увеличивается время отверждения и композиция становится неоднородной из-за оседания наполнителя.
В таблице 2 приводятся результаты сравнительных испытаний аналога и заявляемой полимерной композиции для поглощения высокочастотной энергии в волноводном тракте.
Таблица 2
№ пп
Показатели
Прототип (патент 2949615)
Пример 1
Пример 2
Пример 3
1
Электрогерметичность, дБ
5
70
60
65
2
Удельное объемное сопротивление, Ом×см
1,4×10<sup>8</sup>
1×10<sup>-1</sup>
9×10<sup>-2</sup>
1×10<sup>-1</sup>
3
Время отверждения, ч
24
6
6
6
Как видно из данных, приведенных в таблице 2, предлагаемая полимерная композиция для поглощения высокочастотной энергии имеет ряд преимуществ:
- электрогерметичность на порядок выше («60-70 дБ» против «5 дБ»);
-1
8
- более низкое удельное объемное сопротивление («1×10 Ом×см» против «1,4×10 Ом×см»);
- короче режим отверждения («6 ч» против «24 ч»).